(57)【特許請求の範囲】
【請求項１】
非粘着性ゴムで構成されたマット本体と、
粘着性ゴムで主として構成され前記マット本体の裏面に貼着された貼着層であって、第１粘着性ゴム層と、第２粘着性ゴム層と、これらのゴム層間に挟まれた形状保持材とを有し、前記形状保持材が、金属メッシュ、ポリエチレンを含む合成樹脂ネット、無機繊維又は有機繊維の不織布又は織布のいずれかで形成されている粘着層と
を有する消音マット。
【発明の詳細な説明】
【０００１】
【発明の属する技術分野】
本発明は、消音マットに係り、さらに詳しくは、マンションなどの集合住宅の非常階段の各ステップの表面に設置して使用するのに好適な消音マットに関する。
【０００２】
【従来の技術】
マンションなどの集合住宅では、建物の外側に非常階段が設置される場合が多い。非常階段は、鉄板を溶接して形成されることが多い。この非常階段は、建物の外側に設置されることから、錆びるおそれがあり、防錆塗料が塗布されることが一般的である。
【０００３】
なお、非常階段とはいっても、かなりの人が日常的に利用しており、その際の騒音が問題になることがある。特に鉄板製の非常階段では、そこを利用する人の足音が響き、その近くの部屋に済んでいる人の迷惑になることが多い。
【０００４】
そこで、最近の集合住宅などの非常階段では、鉄板製の階段の表面に、ゴム製の消音マットを敷設するようになってきている。
【０００５】
【発明が解決しようとする課題】
ところが、鉄板製の階段の各ステップの表面には、チェッカープレートと称する様な滑り止め用の凹凸が形成してあることが多く、その表面に従来の消音マットを接着剤を用いて接着しようとした場合、接着面に多数の空隙が発生する。この空隙を放置すると、そこから水が入り、鉄板製階段を錆びさせるという課題を有する。また、接着が不十分になることがあり、その場合には、消音マットがステップの表面で滑るおそれがある。
【０００６】
さらに、ゴム製消音マットを接着するための接着剤に含まれる溶剤が、鉄板の表面の防錆塗料を溶かすおそれがある。このため、従来では、防錆塗料を塗る前に、各ステップの表面に消音マットを接着剤で貼り付け、その後、マットで覆われていない鉄板部分に防錆塗料を塗布することが一般的であった。したがって、防錆塗料の塗布作業が困難であるという課題も有している。
【０００７】
なお、非常階段以外にも、屋外の施設などにおいて、消音マットを施工したい場合があり、そのような場合には、非常階段の場合と同様な課題を有していた。
【０００８】
本発明は、このような実状に鑑みてなされ、施工面に凹凸があっても、施工面と消音マットとの間に空隙が形成されず、しかも施工面の防錆処理後であっても消音マットの施工が可能であり、施工性に優れた消音マットを提供することを目的とする。
【０００９】
【課題を解決するための手段】
上記目的を達成するために、本発明に係る消音マットは、非粘着性ゴムで構成されたマット本体と、粘着性ゴムで主として構成され、前記マット本体の裏面に貼着された粘着層とを有する。
本発明において、粘着性ゴムとは、非粘着性ゴムに比較して相対的に十分な粘着性を有するゴムを意味し、すなわちマット本体と階段ステップとを粘着により固定する機能を有するものである。本発明において、粘着性ゴムの粘着力は被着対象である階段ステップの材質及び防錆塗料等の種類や表面性状等により変化するが、定量的に表した場合には、好ましくは０．２５ｋｇｆ／３ｃｍ以上、さらに好ましくは１．０ｋｇｆ／３ｃｍ以上の１８０℃剥離強度を有するものである。
【００１０】
このような粘着性ゴムとしては、特に限定されないが、たとえばゴム全体を１００重量％として１０〜７０重量％の可塑剤と、５〜４０重量％の粘着付与剤が含有された未加硫の合成ゴムが例示され、好ましくはブチルゴムが例示される。可塑剤としては、特に限定されないが、二塩基酸エステル類、特にフタール酸エステル類などの低分子可塑剤、ポリエステル系、ポリエーテル系の高分子可塑剤などが例示される。粘着付与剤としては、特に限定されないが、ｐ−ｔ−ブチルフェノールアセチレン樹脂、クマロンインデン樹脂、フェノールホルムアルデヒド樹脂、テルペンフェノール樹脂、キシレンホルムアルデヒド樹脂、アルキルフェノールアセチレン系樹脂、ポリブデンなどが例示される。
【００１１】
粘着性ゴムで主として構成される粘着層の厚みは、特に限定されないが、好ましくは０．１〜５．０mm、さらに好ましくは１．０〜２．０mm程度である。この厚みがあまりに薄いと、マット本体を施工面に粘着させる効果が少なく、あまりに厚いと、施工後に、粘着層が施工面からはみ出すおそれがあり好ましくない。
【００１２】
前記粘着層は、第１粘着性ゴム層と、第２粘着性ゴム層と、これらゴム層間に挟まれた形状保持材とから成ることが好ましい。形状保持材としては、金属メッシュ、ポリエチレンなどの合成樹脂ネット、無機繊維または有機繊維の不織布、織布などが例示される。形状保持材を介在させることで、ゴム層の過度の流動を防止し、粘着層の形状を保持する。
【００１３】
粘着層の表面には、剥離紙が貼着してあることが好ましい。剥離紙を貼着しておくことで、本発明に係る消音マットの保管および運搬が容易になる。
【００１４】
マット本体の表面には、滑り止め用の凹凸部が一体的に形成してあることが好ましい。マット本体の肉厚は、特に限定されないが、十分な消音効果を有するように決定され、好ましくは１．０〜２０．０mm、さらに好ましくは２．５〜１０．０mmである。
【００１５】
マット本体を構成する非粘着性ゴムとしては、特に限定されず、天然ゴムでも合成ゴムでも良い。また、マット本体は、単層でも良いが二種類以上のゴム層から成る多層でも良い。合成ゴムとしては、たとえばスチレン−ブタジエンゴム（ＳＢＲ）、ブタジエンゴム（ＢＲ）、イソプレンゴム（ＩＲ）、アクリロニトリルブタジエンゴム（ＮＢＲ）、クロロプレンゴム（ＣＲ）などのジエン系ゴム、ブチルゴム（ＩＩＲ）、エチレン−プロピレン−ジエンターポリマーゴム（ＥＰＤＭ）、アクリルゴム、クロロスルホン化ポリエチレンゴム、フッ素ゴム、シリコーンゴム、ウレタンゴム、多硫化ゴムなどが用いられる。
【００１６】
【作用】
本発明に係る消音マットを、たとえば鉄製非常階段に施工する場合には、鉄製非常階段を構成する鉄板の表面（施工面）に凹凸がある場合でも、消音マットの粘着層側を施工面に押し付けることで、粘着層を構成する粘着性ゴムが施工面の凹凸に沿って流動し、マット本体と施工面との間に空隙を形成しない。したがって、空隙に水が入ることは殆どなくなり、施工面を錆びさせることが少なくなる。また、粘着層は、粘着ゴムで主として構成され、十分な粘着力を有するため、マット本体を施工面に良好に粘着させることができる。マット本体は、十分な消音特性を有するので、そこを通る人の足音を低レベルに抑えることができる。このようなマット本体に基づく消音作用は、粘着層の存在により、さらに向上する。
【００１７】
また、本発明に係る消音マットでは、接着剤を用いてマット本体を施工面に接着する構成ではないので、接着剤に含まれる溶剤が、鉄板の表面の防錆塗料を溶かすことがなく、このため、本発明では、防錆塗料を施工面に塗った後、各ステップの表面に消音マットを施工することが可能になり、施工に要する時間の短縮を図ることができる。
【００１８】
なお、本発明に係る消音マットが装着される施工面は、鉄製非常階段の各ステップ面に限らず、モルタル製非常階段の各ステップ面、あるいは非常階段以外の屋外または屋内設備の足音が問題となる部分に施工することができる。
【００１９】
【発明の実施の形態】
以下、本発明を、図面に示す実施形態に基づき説明する。
【００２０】
図１は本発明の１実施形態に係る消音マットの施工状態を示す一部断面斜視図、図２は消音マットの施工前の状態を示す要部断面図である。
【００２１】
図１に示すように、本実施形態に係る消音マット２は、鉄製階段４の各ステップの表面に装着されるものであり、マット本体６と、粘着層１０とを有する。マット本体６は、本実施形態では、非粘着性のＳＢＲで構成してあり、側面カバー８がプレス成形などにより一体に成形してある。側面カバー８は、階段４の各ステップの上部側面を覆うようになっている。
【００２２】
側面カバー８を除くマット本体６の最小肉厚は、１．０〜１０．０mm程度であり、マット本体６の表面には、滑り止め用の円柱状突起１２とストライプ状突起１４が成形してある。これら突起１２，１４の高さは、特に限定されないが、１．０〜１０．０mm程度である。これら突起１２，１４もプレス成形により一体に成形される。
【００２３】
マット本体６の裏面には、粘着層１０が貼着してある。図２に示すように、粘着層１０は、第１粘着性ゴム層１６と、第２粘着性ゴム層２０と、これらゴム層１６，２０間に挟まれた形状保持材１８とを有する。これら粘着性ゴム層１６，２０は、本実施形態では、未加硫のブチルゴムで構成してある。
【００２４】
このブチルゴム粘着層には、ゴムを１００重量部に対して、少なくとも可塑剤としてのパラフィン系オイルが１０〜５０重量部と、粘着付与剤としての石油樹脂が５〜２５重量部が含有してある。
【００２５】
ただし、このゴム粘着層の組成は特に限定されず、マトリックスとなるゴムの種類や所望する硬度、粘着力、耐久性等に応じて種々に改変することができる。
【００２６】
これら粘着ゴム層の粘着力は、被着対象が鋼板製の階段ステップの場合、０．５ｋｇｆ／３ｃｍ以上の１８０度剥離強度であり、通常の使用状態において、マット本体６が階段の施工面から剥がれることがなく、しかも滑ることがないように決定される。各粘着ゴム層１６，２０の厚みは、それぞれ施工前の状態において０．５〜１．０mm程度である。
【００２７】
本実施形態では、形状保持材１８としては、厚み０．１mm以下〜０．２５mm以下のポリエチレンネットが用いられている。この形状保持材１８を介在させることで、粘着層１０の形状が保持される。粘着層１０の表面には、施工前の状態において、剥離紙２２が貼着してある。施工直前に、この剥離紙２２が粘着層１０の表面から剥離され、粘着層１０の表面が、図１に示すように、階段４の各ステップの施工面に貼着される。施工に際しては、剥離紙２２を剥離する作業と、剥離紙が剥離された消音マット２を、粘着層１０の表面が施工面と向き合うように、マット２を施工面に押し付ける作業とを必要とするのみである。
【００２８】
本実施形態では、建築物の屋外側に設置される鉄製非常階段４を構成する鉄板の表面（施工面）に凹凸がある場合でも、消音マット２の粘着層１０側を施工面に押し付けることで、粘着層１０を構成する粘着性ゴムが施工面の凹凸に沿って流動し、マット本体と施工面との間に空隙を形成しない。したがって、空隙に水が入ることは少なくなり、施工面を錆びさせることが少なくなる。また、粘着層１０は、粘着ゴムで主として構成され、十分な粘着力を有するため、マット本体６を施工面に良好に貼着させることができる。マット本体６は、十分な消音特性を有するので、そこを通る人の足音を低レベルに抑えることができる。このようなマット本体６に基づく消音作用は、粘着層１０の存在により、さらに向上する。
【００２９】
また、本実施形態に係る消音マット２では、接着剤を用いてマット本体を施工面に接着する構成ではないので、接着剤に含まれる溶剤が、鉄板の表面の防錆塗料を溶かすことがなくなる。このため、本実施形態では、防錆塗料を階段４の施工面を含む全体に塗った後、各ステップの表面に消音マット２を施工することが可能になり、施工に要する時間の短縮を図ることができる。
【００３０】
なお、本発明は、上述した実施形態に限定されるものではなく、本発明の範囲内で種々に改変することができる。
【００３１】
たとえば、本発明に係る消音マットが装着される施工面は、鉄製非常階段の各ステップ面に限らず、モルタル製非常階段の各ステップ面、あるいは非常階段以外の屋外または屋内設備の足音が問題となる部分に施工することができる。
【００３２】
【実施例】
以下、本発明を、さらに詳細な実施例に基づき説明するが、本発明は、これら実施例に限定されない。
【００３３】
実施例１
図１に示す形状の消音マット２を準備した。側面カバー８付きマット本体６は、ＳＢＲシートをプレス成形することにより成形し、その表面には、高さ約３．０mmの突起１２，１４を一体に成形した。このマット本体６の裏面全体には、粘着層１０を貼着させた。
【００３４】
粘着層１０は、図２に示すように、第１粘着性ゴム層１６と、第２粘着性ゴム層２０と、これらゴム層１６，２０間に挟まれた形状保持材１８とで構成した。ゴム層１６，２０は、未加硫のブチルゴムで構成した。
【００３５】
このゴムには、ゴムを１００重量部に対して、可塑剤としてのポリブテンが２５重量部と、粘着付与剤としての石油樹脂が１５重量部とを含有させることにより、鉄板に対する粘着はく離強度を２．０ｋｇｆ／３ｃｍ以上とさせてある。形状保持材１８としては、厚み０．１mmのポリエチレンネットを用いた。各ゴム層１６，２０の厚みは、それぞれ施工前の状態において０．５mmであった。
【００３６】
この消音マット２を、ポリウレタンから成る防錆塗料が塗布された鉄板の上に施工したところ、防錆塗料の変質は観察されなかった。
【００３７】
次に、マット本体６に対して、水平方向荷重ベクトル１０ｋｇｆの荷重を作用させ、マット本体６が鉄板に対して何ミリずれるかを測定した。０．５mm以下のずれであり、消音マット２の施工後の装着性能は良好であることが確認された。
【００３８】
次に、この消音マットの消音特性の試験を行った。試験は、上記消音マット施工後の鉄骨階段のステップをタッピングマシンで打撃し、発生した騒音レベル測定することにより行った。このときの騒音レベルは、７３ｄＢＡであった。また、上記消音マットを施工してない鉄骨階段について同様に発生騒音レベルを測定したところ、１０３ｄＢＡであった。このことより、明らかに消音特性に優れていることが確認された。
【００３９】
次に、この消音マットが施工された鉄板の耐久性試験を行った。耐久性試験は、Ａ４サイズの鉄板に上記の本発明に係る消音マット相当分の大きさの試験片を貼着し、水中浸清により行った。１７８時間の水中浸清後にマットを剥がし、鉄板の表面を調べた。マットが装着された鉄板の表面には、錆や腐食は観察されなかった。
【００４０】
比較例１
実施例１で用いたものと同様なマット本体（粘着層なし）をクロロプレンから成る接着剤を用いて、防錆塗料が塗布された鉄板の上に接着した。６０分後に、マット本体を剥がし、鉄板の表面を観察したところ、防錆塗料の変質が観察された。接着剤の溶剤が防錆塗料を溶解させたためである。
【００４１】
比較例２
実施例１で用いたものと同様なマット本体（粘着層なし）をクロロプレンから成る接着剤を用いて、防錆塗料が塗布されていない鉄板の上に接着し、実施例１と同様にして、消音特性を調べた。比較例２の場合の消音特性を示す騒音レベルは、８８ｄＢＡであり、実施例１の消音特性が比較例２よりも優れていることが確認された。
【００４２】
また、この比較例２に係るマット本体が装着された鉄板の耐久性試験を実施例１と同様にして行った。水中浸清試験を行い１７８時間後にマットを剥がし、鉄板の表面を調べた。マット本体が装着された鉄板の表面には、所々に、錆や腐食が観察され、マット本体と鉄板との間に隙間が存在していたことが確認された。
【００４３】
【発明の効果】
以上説明してきたように、本発明によれば、粘着層が粘着ゴムで主として構成され、十分な粘着力を有するため、マット本体を施工面に良好に粘着させることができる。マット本体は、十分な消音特性を有するので、そこを通る人の足音を低レベルに抑えることができる。このようなマット本体に基づく消音作用は、粘着層の存在により、さらに向上する。
【００４４】
また、本発明に係る消音マットでは、接着剤を用いてマット本体を施工面に接着する構成ではないので、接着剤に含まれる溶剤が、鉄板の表面の防錆塗料を溶かすことがなくなる。このため、本発明では、防錆塗料を施工面に塗った後、各ステップの表面に消音マットを施工することが可能になり、施工に要する時間の短縮を図ることができる。
【図面の簡単な説明】
【図１】図１は本発明の１実施形態に係る消音マットの施工状態を示す一部断面斜視図である。
【図２】図２は消音マットの施工前の状態を示す要部断面図である。
【符号の説明】
２…  消音マット
４…  階段
６…  マット本体
８…  側面カバー
１０…  粘着層
１２，１４…  突起
１６…  第１粘着性ゴム層
１８…  形状保持材
２０…  第２粘着性ゴム層
【図１】
0003745478.tif 000002
【図２】
0003745478.tif 000003